(57)【要約】【課題】  総べての鍼治療方式に優れた機能を持った治療用鍼を提供する。【解決手段】  上端部に結合凹部をもったプラスチック円筒状細菅と、前記細菅と同一内径を持ち細菅の凹部に挿入した円筒状の結合挿入体からなる鍼菅と、鍼柄とを紫外線硬化接着剤、瞬間接着剤のいずれかで結合した治療用鍼である。【選択図】図２
2008188386.tif 000002
【特許請求の範囲】
特許請求の範囲記載の治療用鍼
上端部に結合凹部を持ったプラスチック円筒状細菅（１）と、前記細菅と同一の内径を持った凹部に挿入する円筒状の結合挿入体（２）からなる鍼菅（３）と鍼柄をと一体化した治療用鍼（図２）。
【請求項１】
プラスチック細菅（１）がポリオレフィン系樹脂からなる特許請求項の範囲記載の鍼菅。
【請求項２】
円筒状の結合挿入体がポリオレフィン−重合性カルボン酸共重合体系樹脂、ポリオレフィィン−酢酸ビニ−ル共重合体系樹脂、塩化ビニ−ル−酢酸ビニ−ル共重合体系樹脂ののいずれかからなる特許請求の範囲記載の治療用鍼。
【請求項３】
鍼柄の材質がステンレス鋼、アルミニュウム、銅合金のいずれかからなる特許請求の範囲記載の治療用鍼。
【請求項４】
鍼柄と、鍼菅を構成する結合挿入体が、紫外線硬化型接着剤、瞬間接着剤のいずれかにより結合された特許請求の範囲記載の治療用鍼。
【発明の詳細な説明】
【技術分野】
【０００１】    本発明は新しい鍼菅を使用した一体化鍼灸治療用鍼に関するものである。
【背景技術】
【０００２】    鍼灸治療用鍼の基本構造としては、［図１］に示す様に、プラスチック鍼菅（３）、金属製鍼柄（５）からなり、プラスチック止べら（６）により、鍼菅と鍼柄を固定している。
【発明の開示】
【発明が解決しようとする課題】
【０００３】  これ迄は［図１］に示す構造の鍼が最も多く使用されていたが、治療にあたっては、止めべらを取り外して使用する必要があった。これは操作上手間であると共に、止めべらの破棄に問題があった。金属製柄に使用されている金属としては、ステンレス鋼を主体として、銅合金、アルミニュウム、が使用されている。又プラスチック細菅に使用されているポリオレフィン樹脂としては、ポリエチレン、ポリプロピレンが広く使われている。
止めべらを使用しない方法について検討されているが、金属製鍼柄とポリオレフィン製鍼菅を直接接合することは困難であった。これが為鍼柄をポリオレフィン系樹脂とすることにより、鍼菅と鍼柄を熱熔接又は超音波熔接する事により固定することが行われている。しかし、鍼治療の方式として、鍼に艾を取りつけて点火し燃焼させる灸頭鍼方式が行われている。プラスチック鍼柄は熱に耐えられないので灸頭鍼には使用出来ない。現在行われている鍼治療方式の全てに満足して利用できる鍼は存在していない。
【課題を解決する為の手段】
【０００４】  鍼柄に使用されているステンレス鋼、銅合金、アルミニュウム等の金属とポリオレフィン樹脂を直接接合することにつき、これ迄広く検討されてきたが、接着剤を使用して高速で、安定した接合強度の得られる方式は見出されていない。特にポリオレフィンからなる２〜３ｍｍの内径を持つ鍼菅と１ｍｍ前後の外径を持つ金属の鍼柄の直接の接合を高速で処理する微細な製品の生産方式を確立することは困難であつた。これについて種々検討を行ったが、鍼菅の一部即ち金属製鍼柄の結合する部分を、特許請求項請求範囲に示した様に、円筒状の結合挿入体を使用、結合挿入体として金属と接着が容易な樹脂を使用する事により、現在行われている鍼治療の全てに満足して使用できる治療鍼を安定して高速に生産する事が可能になり、本発明を完成した。本発明に用いる結合挿入体としては、オレフィン−重合性カルボン酸共重合体系樹脂、エチレン−酢酸ビニ−ル共重合体系樹脂、塩化ビニ−ル−酢酸ビニ−ル系共重合体系樹脂がある。オレフィン−重合性カルボン酸共重合体系樹脂に使用するオレフィンとしては、エチレン、プロピレンがある。又重合性カルボン酸としては、マレイン酸、アクリル酸、メタアクリル酸等があり、共重合比率はオレフィンとして４０〜９５モル％の範囲から選択する事が出来る。オレフィン−酢酸ビニ−ル共重合体系樹脂の共重合比率は、オレフィンとして２５〜６０重量％の範囲から選択する事が出来る。塩化ビニ−ル−酢酸ビニ−ル共重合体系樹脂の共重合比率は、塩化ビニ−ルとして７０〜９０重量％の範囲から選択することが出来る。
本発明に用いられる接着剤としては、対象となる鍼灸用治療鍼が小さく、且つ数十万単位で生産する必要があるので、製品を秒単位で接着が完結する事が求められている。
種々検討の結果アクリル系及びメタアクリル系モノマ−の反応を使用した紫外線硬化型接着剤、又はアクリル−α−シアノアクリルの反応を使用した瞬間接着剤のいずれかを使用する事により本発明を完成した。紫外線硬化型接着剤としては、アクリル酸アルキル、又は、及びメタアクリル酸アルキルを必須成分とする。アルキルの種類に限定の必要がないが、メチル、エチル、ブチル、２−エチルヘキシルの単独又は混合を使用するのが好ましい。又アルキル−α−シアノアクリル系瞬間接着剤においては、アルキル基についても限定の必要はないが、メチル、エチル、ブチル基をもったα−シアノアクリル系を主体とする接着剤が好ましい。
本発明に用いる挿入成型体の鍼菅の長さ方向の長さとしては、１２ｍｍを越えない範囲であれば、特に限定をする必要なないが、３〜８ｍｍの範囲にあるのが好ましい。１２ｍｍを越えると接着面積が大になり、鍼治療時に鍼菅と鍼柄の分離が困難になるので好ましくない適正な接着強度を得るには、接着時に接着剤の組成、接着剤量等の調整と共に、挿入体の長さを上記条件内で調整する事が好ましい。
【発明の効果】
【０００５】  鍼治療に際しては、止べらを使用すること無く、鍼柄を鍼菅との接着面の反対方向に押す操作のみにて治療鍼の鍼柄を鍼菅から切り離す事が可能になり、治療手順が短縮されると共に、破棄物も無くなり合理的な治療が達成された。又灸頭鍼としての使用も可能であり同一鍼により各種の鍼治療が可能になった。
【発明を実施するための最良の形態】
【実施例１】
【０００６】共重合比率がプロピレン７０モル、エチルアクリル酸エステル３０モルの共重合体から、５ｍｍの長さを持つ円筒状の鍔付き挿入成型体を射出成型機を用いて成型した。別途成型した上端に結合凹部を持ったプラスチック細菅に挿入してプラスチック鍼菅を製造した。
マレイン酸とヘキサメチレングリコ−ルからなる分子量約１０００の不飽和ポリエステル縮合体１００部に対しアクリル酸メチルエステル５０部を添加して紫外線硬化型接着剤を製造した。同接着剤を使用してアルミ製鍼柄と上記プラスチック鍼菅を水銀ランプ下で５秒紫外線を照射接合した。適度な接着力を持った一体化鍼灸用治療鍼が得られた。
【実施例２】プロピレングリコ−ルとヘキメチレンジイソシアルネ−トからなる分子量約１３００のウレタン系縮合物を作成した。同縮合物５０部に対し１００部のアクリル酸エチルエステルを添加して紫外線硬化型接着剤製造した。実施例１と同様紫外線を照射、鍼菅とステンレス製鍼柄を接合し適度な接着力を持った一体化鍼灸用治療用鍼が得られた。
【実施例３】紫外線硬化型接着剤に替え市販の瞬間接着剤（コクヨＳ＆Ｔ株式会社製、商品名タ−５８０Ｎ、形状液状）を用いて本発明によるプラスチック鍼菅とステンレス製鍼柄を接着した。数秒を経る事なく適切な接着強度を持った治療鍼を得た。
【図面の簡単な説明】
【０００７】
【図１】従来の治療用鍼図
【図２】本発明による治療用鍼
【符号の説明】
【０００８】    １    上部に結合凹部を持ったプラスチック細菅
２    （１）細菅と同一内径を持った（１）の凹部に挿入する円笥状の結合挿入体
３    プラスチック細菅
４    金属製鍼柄
５    ステンレス鍼体
６    止めべら
【図１】
2008188386.tif 000003
【図２】
2008188386.tif 000004